(57)【要約】【課題】  本発明は、貼付剤を身体に貼り付ける時は貼付剤が硬くて作業性が良いが、貼り付けるときの貼付剤の引張りや、貼り付けた後の身体の屈曲、伸縮などの動作を加えることにより、該貼付剤が柔軟になり、しかも、剥がれにくく、着用感の良い貼付剤として機能する貼付剤用布帛および貼付剤を提供せんとするものである。【解決手段】  本発明の貼付剤用布帛は、少なくとも１方向に伸縮性を有する伸縮性布帛を構成する繊維が、部分的に形態固定されていることを特徴とするものであり、また、本発明の貼付剤は、かかる貼付剤用布帛の片面に、薬物を含有した粘着剤が塗布されていることを特徴とするものである。【選択図】なし【特許請求の範囲】
【請求項１】
少なくとも１方向に伸縮性を有する伸縮性布帛を構成する繊維が、部分的に形態固定されていることを特徴とする貼付剤用布帛。
【請求項２】
該形態固定が、熱固定である、請求項１に記載の貼付剤用布帛。
【請求項３】
該形態固定が、該貼付剤用布帛を５％以上伸ばしたときに解離されるものである、請求項１または２に記載の貼付剤用布帛。
【請求項４】
請求項１〜３のいずれかに記載の貼付剤用布帛の片面に、薬物を含有した粘着剤が塗布されていることを特徴とする貼付剤。
【請求項５】
少なくとも１方向に伸縮性を有する伸縮性布帛を、加熱・加圧処理して、その布帛を構成する繊維を部分的に熱固定して形態固定することを特徴とする貼付剤用布帛の製造方法。
【発明の詳細な説明】
【技術分野】
【０００１】
本発明は、ハップ剤、プラスター剤などに用いられる貼付剤用布帛および貼付剤に関する。更に詳しくは、肘、膝、首筋、脇腹などと追随性が良い伸縮性貼付剤を身体に貼り付ける時の取り扱い性に優れた貼付剤用布帛および貼付剤に関するものである。
【背景技術】
【０００２】
近年、肘、膝、首筋、脇腹など屈曲の大きい部位や首筋、脇腹など皮膚が複雑な動きをする部位に追随し剥離しにくい貼付剤用布帛、貼付剤が開発されている（特許文献１〜９参照）。これらの貼付剤用布帛は、貼り付け部位との追随性を改善するために、該布帛が伸縮するように工夫し、薄く、柔軟な布帛としていたり、更に該布帛に塗工薬剤層が追随するように、薬剤組成が工夫されていたりされている。確かに該貼付剤を身体に貼り付けると、身体の動きに追随し、剥離しにくく、着用感の良いものであるが、貼付剤そのものが非常に柔軟であるために、身体に貼り付けるまでの作業が、極めて困難になったという重大な問題を有するものであった。
【０００３】
例えば、貼付剤の薬剤部のライナーフィルムを剥離すると、貼付剤に腰がないために形態安定性がなく、粘着性を有する薬剤塗工面同士がくっついたり、身体に貼り付けるときに、うまく貼れなかったりする場合が多く、貼付剤を無駄にしてしまうことが多々あるのが現状であった。また、かかる貼付剤は、高齢者が使用するケースが多いので、取り扱い性の改善は急務である。
【特許文献１】特開昭６３−１２２６２１号公報
【特許文献２】特開平１−１２１２１４号公報
【特許文献３】特開平３−１６１４３３号公報
【特許文献４】特開平３−１６１４３６号公報
【特許文献５】特許２７２６９４８号公報
【特許文献６】特許２７２９５２０号公報
【特許文献７】特許２８７９２２８号公報
【特許文献８】特開２００２−１８５５号公報
【特許文献９】特開２００２−４１４６号公報
【発明の開示】
【発明が解決しようとする課題】
【０００４】
本発明は、かかる従来技術の背景に鑑み、貼付剤を身体に貼り付ける時は貼付剤が硬くて作業性が良いが、貼り付けるときの貼付剤の引張りや、貼り付けた後の身体の屈曲、伸縮などの動作を加えることにより、該貼付剤が柔軟になり、しかも、剥がれにくく、着用感の良い貼付剤として機能する貼付剤用布帛および貼付剤を提供せんとするものである。
【課題を解決するための手段】
【０００５】
本発明は、かかる課題を解決するために、次のような手段を採用するものである。すなわち、本発明の貼付剤用布帛は、少なくとも１方向に伸縮性を有する伸縮性布帛を構成する繊維が、部分的に形態固定されていることを特徴とするものであり、また、本発明の貼付剤は、かかる貼付剤用布帛の片面に、薬物を含有した粘着剤が塗布されていることを特徴とするものである。
【発明の効果】
【０００６】
本発明によれば、貼付剤の貼付作業性と貼付後の着用性の両方を兼ね備えた貼付剤用基布および貼付剤を簡単容易に提供することができる。
【発明を実施するための最良の形態】
【０００７】
本発明は、前記課題、つまり貼付剤を身体に貼り付ける時は貼付剤が硬くて作業性が良いが、貼り付けるときの貼付剤の引張りや、貼り付けた後の身体の屈曲、伸縮などの動作を加えることにより、該貼付剤が柔軟になり、しかも、剥がれにくく、着用感の良い貼付剤として機能する貼付剤用布帛について、鋭意検討し、伸縮性布帛をカレンダー処理して、該布帛を構成する繊維を部分的に熱固定して形態を固定することにより、布帛そのものを硬くし、しかし、特定の伸張力が加わったときに、該布帛を拘束している形態固定力が解除されて、該伸縮性布帛の本来の柔軟で伸張性のあるものに戻す機能を付与することによって、かかる課題を一挙に解決することを究明したものである。すなわち、本発明によって、初めて取り扱い性とフィット性の両方を満足することができる貼付剤用布帛を提供し得たものである。
【０００８】
本発明の伸縮性布帛を構成する繊維としては、ポリエステル系繊維、ポリエチレン系繊維、ポリプロピレン系繊維、ポリアミド系繊維、ポリビニルアルコール系繊維、ポリ塩化ビニル系繊維などの合成繊維、レーヨン、アセテートなどの半合成繊維、合成繊維、木綿、麻、絹、羊毛などの天然繊維を使用することができ、また、該伸縮性布帛を構成する組織としては、織物、編物および不織布から選ばれた少なくとも１種からなるものを使用することができる。
【０００９】
かかる伸縮性布帛を形成する方法としては、例えばポリエチレンテレフタレート繊維を代表例として説明すると、仮撚り加工、サイドバイサイド方式の複合、収縮率の異なる糸のミックスなどにより、糸条に捲縮を形成して、伸張およびその回復性を持たせ、該糸条で布帛を形成する。かかる布帛構造で、少なくとも１方向、好ましくは多方向に伸縮する布帛としては、編物および／または不織布が好ましく使用される。
【００１０】
本発明の伸縮性布帛は、カレンダー加工にて加圧熱処理して、硬くして取り扱い性を改善し、かつ該伸縮性布帛に伸張力が加わったときに、一時的に加圧熱固定された部分の拘束力がほぐされて、該伸縮性布帛が柔軟化するようにしたものである。
【００１１】
かかるカレンダー加工とは、一般に布帛加工に使用されているものを使用することができ、特に限定されるものではないが、加温できる金属ロールと冷却されたペーパーロールやフェルトロールを対にしたものが好ましく使用される。かかる加熱ロールの温度は９０〜２００℃、好ましくは１２０〜１８０℃で、加圧するための圧力は５〜１００ｔ／ｃｍ、好ましくは１０〜５０ｔ／ｃｍである。かかるカレンダー加工は、布帛を形成した後、生機あるいはヒートセット後等、目的とする効果が発揮できる工程で採用することができる。なお、かかるカレンダー加工の前または後に硬さを調整するために樹脂を付着させることもできる。
【００１２】
かかる加圧熱処理させて硬くして一時的に熱固定して形態固定した伸縮性布帛は、身体の必要部位に貼り付けた後、部位の屈曲、伸張運動をすることによって、該布帛組織を拘束していた力が解除されて柔軟化し、身体の部位に的確にフィットし、かつ、剥離などが生じないように風合いが変化するものである。肘、膝、首筋、脇腹などの屈曲、伸張で該伸縮性布帛に作用する力は、一般的に伸縮性布帛の伸張率が２０〜５０％に相当するといわれているので、該伸縮性布帛は５０〜１００％の伸張率を有するものを使用するのが好ましい。
【００１３】
本発明の貼付剤用布帛は、少なくとも一方方向に、好ましくは５％以上の伸張を加えたときに柔軟化するものであればよく、より好ましくは１０％以上の伸張を加えたときに柔軟化するものがよい。要するに、身体の各部位の伸張の大きさより小さい、好ましくは５％以上、より好ましくは１０％以上の伸張で柔軟化させ、身体各部位でかかる２０〜５０％伸張時においては、十分に柔軟化することができるような、カレンダー加工の処理条件を選択することが重要である。
【００１４】
かかる貼付剤用布帛に塗布する薬剤を含む粘着剤としては、薬剤としては経皮から体内に吸収されて薬理効果を発揮したり、身体の熱を吸収したり、発熱して熱を加えるものであれば特に限定されないが、例えば、抗炎症剤、鎮痛剤、局所刺激剤、抗ヒスタミン剤、局所麻酔剤、血行促進剤、精神安定剤などが例示される。粘着剤の成分としては、例えば天然ゴム系、ポリイソプレン系、ポリイソブチレン系、アクリル酸エステル系、メタアクリル酸エステル系のポリマーが例示できるが特に限定されるものではない。該薬剤を含む粘着剤を布帛に塗工する方法としては、例えば、溶剤に溶解して塗工し熱処理して溶剤を乾燥する方法、熱溶融して押し出し機から伸縮性布帛上に押し出す方法など公知の方法を使用することができ、特に限定されるものではない。
【００１５】
本発明の貼付剤は、かかる貼付剤用布帛で構成されているので、身体部位に貼り付けるまでの取り扱い性が良く、貼り付けた後は身体部位の動きに追随性が良い伸縮性に優れたものである。
【実施例】
【００１６】
以下、実施例により本発明を詳細に説明するが、本発明はこれらに限定されるものではない。また、実施例中の品質評価は次の方法で実施した。
＜布帛の柔軟性＞
ＪＩＳ  Ｌ  １０９６−1979  ６．１９．１Ａ法に規定されるカンチレバー法に基づいて、タテ方向の剛軟度を測定した。数値の小さいほど柔軟であることを示す。単位は（ｍｍ）で表示した。
【００１７】
実施例１〜６、比較例１
ポリエチレンテレフタレートからなる５６デシテックス、３６フィラメントの仮撚り加工糸を用いて、スムース組織で製編し、液流染色で９０℃で精練し、１３０℃でベージュ色に染色した。該編物を脱水し、開布した後、１７０℃の温度でピンテンターでセットし、多方向に伸縮する編物とした（ウエル／コース  ４４／５７本／２．５４ｃｍ、重量１０２ｇ／ｍ2 ）。該染色編物の柔軟性は２４ｍｍであった。引き続き、以下に示す条件でカレンダー加工して、形態を固定した後、柔軟性を評価した結果を表１に示す。
【００１８】
（カレンダー加工）
加温できる３０φステンレス製ロールと同径の冷却されたペーパーロールを対にした装置で、温度と線圧を変更して８ｍ／分の速度で処理した。
【００１９】
（粘着剤処理）
鎮痛剤薬剤を配合した天然ゴム系粘着剤を１３５℃の温度でＴダイ押し出し機で１０μｍの厚みで塗工し、粘着剤層にライナーとして３．５μｍの厚みのポリエチレンテレフタレートフィルムを積層した。
【００２０】
（取り扱い性テスト）
６０歳代の健常男子５名（パネル１〜５）を選び、実施例、比較例の順に下記の評価を行った。
【００２１】
評価(1)  貼付剤のライナーを剥がすときの作業性、ライナーを剥がした後に粘着剤層同志が接着するなどの準備作業に支障を来したかを調べ、次の評価基準で表示した。
○：問題なく作業できる。
△：どちらとも言えない
×：作業トラブルがある。
【００２２】
評価(2)  ライナーを剥がした貼付剤を右側首筋（首から肩にかけて）貼付した時の貼  り易さを評価した。
○：貼りやすい。
△：どちらとも言えない。
×：貼りにくい。
【００２３】
評価(3)  首筋に貼付した後、５時間後にフィット性、剥がれ等の試着状態を評価した。
○：問題ない。
△：周囲がめくれ上がる。
×：剥がれ落ちる。
【００２４】
【表１】
2005170828.tif 000002
【００２５】
表１から明らかなように、比較例１のものに比して、実施例１〜６のものは、粘着剤を塗工した状態での貼付剤用基布は硬仕上げされているので、ライナーフィルム剥離作業、所定部位への貼付作業がしやすく、また、貼付時の伸張や、貼付後の部位の伸縮作用で基布が柔軟化するので、貼付着用性にも優れていることが判る。